(57)【要約】【課題】容易にひび割れ指数を推定することが可能なコンクリートのひび割れ指数推定方法及びコンクリートの設計方法を提供する。【解決手段】施工条件であるパラメータとしての単位セメント量、外気温、型枠条件、セメント種類の基準条件を予め設定して、その基準条件でのひび割れ指数Ｉcr0を３次元有限要素法により求めておき、次に、それぞれのパラメータを１つずつ変化させて、３次元有限要素法によりひび割れ指数を求め、求めたひび割れ指数と基準条件でのひび割れ指数Ｉcr0との比をとって、各パラメータの補正係数ｋ1〜ｋ4を複数設定しておき、実際の施工条件の単位セメント量、外気温、型枠条件、セメント種類から各補正係数ｋ1〜ｋ4の値を決定し、これを基準条件でのひび割れ指数Ｉcr0に乗じることにより実際の施工条件におけるひび割れ指数Ｉcrxを推定する。【選択図】図９
2010169629.tif 000002
【特許請求の範囲】
【請求項１】
コンクリートの若材齢時におけるひび割れ指数を推定する方法であって、
ひび割れ指数Ｉcrを下式（１）
Ｉcr＝ｆt／σt                          …（１）
但し、ｆt：コンクリートの引張強度
σt：コンクリートの最大主引張応力度
で定義し、式（１）中の引張強度ｆt、最大主引張応力度σtを３次元有限要素法により求めてひび割れ指数Ｉcrを求めるに際して、引張強度ｆtと最大主引張応力度σtを決定する施工条件であるパラメータとしての単位セメント量、外気温、型枠条件、セメント種類の基準条件を設定し、設定した基準条件での基準パラメータを基にひび割れ指数Ｉcr0を求めておき、
次に、これら基準パラメータを実際の施工条件に合わせて、１つずつ施工パラメータに変化させて、各々３次元有限要素法によりひび割れ指数を求め、その変化させた施工パラメータにおいて求めたひび割れ指数と前記基準条件でのひび割れ指数Ｉcr0との比をとって、その比から基準パラメータに対する施工パラメータの単位セメント量、外気温、型枠条件、セメント種類の補正係数ｋ1〜ｋ4を複数設定しておき、
実際の施工条件のひび割れ指数Ｉcrxを下式（２）
Ｉcrx＝Ｉcr0×ｋ1×ｋ2×ｋ3×ｋ4        …（２）
但し、Ｉcr0：基準条件でのひび割れ指数
ｋ1：単位セメント量による補正係数
ｋ2：外気温による補正係数
ｋ3：型枠条件による補正係数
ｋ4：セメント種類による補正係数
で仮定し、
実際の施工条件における単位セメント量、外気温、型枠条件、セメント種類の各パラメータから各補正係数ｋ1〜ｋ4を決定し、これを基に、式（２）を用いて、実際の施工条件におけるひび割れ指数Ｉcrxを推定することを特徴とするコンクリートのひび割れ指数推定方法。
【請求項２】
前記基準条件の各基準パラメータを、単位セメント量４００ｋｇ／ｍ3、外気温１５℃、型枠条件が木枠、セメント種類が普通セメントにそれぞれ設定し、設定した各基準パラメータを基に、３次元有限要素法により前記基準条件でのひび割れ指数Ｉcr0を求める請求項１記載のコンクリートのひび割れ指数推定方法。
【請求項３】
前記各基準パラメータに対して、実際の施工でひび割れが増減する条件の各々の施工パラメータを設定しておき、前記基準パラメータのうち１つを前記施工パラメータに変化させて、各々３次元有限要素法によりひび割れ指数を求め、各施工パラメータにおいて求めたひび割れ指数と前記基準条件でのひび割れ指数Ｉcr0との比をとることで、各基準パラメータにおける補正係数ｋ1〜ｋ4を１としたときの比率である各施工パラメータにおける補正係数ｋ1〜ｋ4を求める請求項１または２記載のコンクリートのひび割れ指数推定方法。
【請求項４】
単位セメント量の施工パラメータが４５０ｋｇ／ｍ3以下、外気温の施工パラメータが５〜２５℃の範囲で設定され、型枠条件の施工パラメータが鋼枠、全面マット、セメント種類の施工パラメータが早強セメント、高炉セメントに設定される請求項１〜３いずれかに記載のコンクリートのひび割れ指数推定方法。
【請求項５】
実際の施工条件のパラメータが、基準パラメータ、施工パラメータと相違するときは、基準パラメータ、施工パラメータにおける補正係数ｋ1〜ｋ4の値を基に、線形補間により、実際の施工条件での補正係数ｋ1〜ｋ4を決定する請求項１〜４いずれかに記載のコンクリートのひび割れ指数推定方法。
【請求項６】
３次元有限要素法によりひび割れ指数を求める際は、コンクリート打設後の材齢ごとにひび割れ指数を求め、その材齢ごとのひび割れ指数を基にひび割れ指数履歴を作成し、そのひび割れ指数履歴における最小値を、３次元有限要素法により求めるひび割れ指数とする請求項１〜５いずれかに記載のコンクリートのひび割れ指数推定方法。
【請求項７】
実際の施工条件の単位セメント量、外気温、型枠条件、セメント種類の各パラメータを設定し、請求項１〜６いずれかに記載のコンクリートのひび割れ指数推定方法により、実際の施工条件での各補正係数ｋ1〜ｋ4を求めてひび割れ指数Ｉcrxを推定した後、推定したひび割れ指数Ｉcrxが要求される安全係数γcrよりも大きいか否かを照査し、ひび割れ指数Ｉcrxが安全係数γcrより大きい場合は、設定した各パラメータを実際の施工条件として採用可能と判断し、ひび割れ指数Ｉcrxが安全係数γcr以下である場合は、設定した単位セメント量、外気温、型枠条件、セメント種類のうちいずれかのパラメータを変更して、ひび割れ指数Ｉcrxが安全係数γcrより大きくなるようにすることを特徴とするコンクリートの設計方法。
【発明の詳細な説明】
【技術分野】
【０００１】
本発明は、コンクリートのひび割れ指数推定方法及びコンクリートの設計方法に関するものである。
【背景技術】
【０００２】
コンクリートは、セメント、水、細骨材（砂）、および粗骨材（砂利）などの材料を練り合わせることにより製造される。セメントは、酸化カルシウム（ＣａＯ）が主成分であるため、コンクリート製造時に水と反応して反応熱（水和熱）を発生させる。そのため、コンクリートは若材齢時に自らの水和熱によって温度上昇する性質を有している。
【０００３】
また、コンクリートは力学的に引張力に対して非常に弱いため、一般的にはひび割れが発生することを前提として設計される。しかし、そのひび割れが過度である場合は、内在する鉄筋等が腐食して構造物の耐久性を著しく損なうおそれがある。
【０００４】
よって、コンクリートの強度レベルが低い若材齢時において、水和熱によるひび割れ（温度ひび割れ）を防止することは、実構造物の耐久性能上、非常に有効である。
【０００５】
具体的なひび割れ防止方法としては、ひび割れ指数Ｉcrの値を制限する方法が一般的である（例えば、特許文献１参照）。ひび割れ指数Ｉcrは、ひび割れ易さを示す度合であり、下式（１）
Ｉcr＝ｆt／σt                          …（１）
但し、ｆt：コンクリートの引張強度
σt：コンクリートの最大主引張応力度
で定義される。
【０００６】
このひび割れ指数Ｉcrは、３次元有限要素法（ＦＥＭ；Finite Element Method）により引張強度ｆtと最大主引張応力度σtを求めて算出される。
【先行技術文献】
【特許文献】
【０００７】
【特許文献１】特開２００５−３４４４３７号公報
【特許文献２】特開２００６−１１８９９６号公報
【発明の概要】
【発明が解決しようとする課題】
【０００８】
しかしながら、上述のひび割れ指数Ｉcrの値を制限する方法では、ひび割れ指数Ｉcrを実際の施工ごとに毎回３次元有限要素法により算出する必要があり、時間とコストがかかるという問題があった。
【０００９】
３次元有限要素法は、その煩雑さから実際の施工において検討を省略されることが多く、結果として、耐久性上有害な温度ひび割れが発生してしまうことが少なくない。
【００１０】
そこで、本発明の目的は、容易にひび割れ指数を推定することが可能なコンクリートのひび割れ指数推定方法及びコンクリートの設計方法を提供することにある。
【課題を解決するための手段】
【００１１】
本発明は上記目的を達成するために創案されたものであり、請求項１の発明は、コンクリートの若材齢時におけるひび割れ指数を推定する方法であって、ひび割れ指数Ｉcrを下式（１）
Ｉcr＝ｆt／σt                          …（１）
但し、ｆt：コンクリートの引張強度
σt：コンクリートの最大主引張応力度
で定義し、式（１）中の引張強度ｆt、最大主引張応力度σtを３次元有限要素法により求めてひび割れ指数Ｉcrを求めるに際して、引張強度ｆtと最大主引張応力度σtを決定する施工条件であるパラメータとしての単位セメント量、外気温、型枠条件、セメント種類の基準条件を設定し、設定した基準条件での基準パラメータを基にひび割れ指数Ｉcr0を求めておき、次に、これら基準パラメータを実際の施工条件に合わせて、１つずつ施工パラメータに変化させて、各々３次元有限要素法によりひび割れ指数を求め、その変化させた施工パラメータにおいて求めたひび割れ指数と前記基準条件でのひび割れ指数Ｉcr0との比をとって、その比から基準パラメータに対する施工パラメータの単位セメント量、外気温、型枠条件、セメント種類の補正係数ｋ1〜ｋ4を複数設定しておき、実際の施工条件のひび割れ指数Ｉcrxを下式（２）
Ｉcrx＝Ｉcr0×ｋ1×ｋ2×ｋ3×ｋ4        …（２）
但し、Ｉcr0：基準条件でのひび割れ指数
ｋ1：単位セメント量による補正係数
ｋ2：外気温による補正係数
ｋ3：型枠条件による補正係数
ｋ4：セメント種類による補正係数
で仮定し、実際の施工条件における単位セメント量、外気温、型枠条件、セメント種類の各パラメータから各補正係数ｋ1〜ｋ4を決定し、これを基に、式（２）を用いて、実際の施工条件におけるひび割れ指数Ｉcrxを推定するコンクリートのひび割れ指数推定方法である。
【００１２】
請求項２の発明は、前記基準条件の各基準パラメータを、単位セメント量４００ｋｇ／ｍ3、外気温１５℃、型枠条件が木枠、セメント種類が普通セメントにそれぞれ設定し、設定した各基準パラメータを基に、３次元有限要素法により前記基準条件でのひび割れ指数Ｉcr0を求める請求項１記載のコンクリートのひび割れ指数推定方法である。
【００１３】
請求項３の発明は、前記各基準パラメータに対して、実際の施工でひび割れが増減する条件の各々の施工パラメータを設定しておき、前記基準パラメータのうち１つを前記施工パラメータに変化させて、各々３次元有限要素法によりひび割れ指数を求め、各施工パラメータにおいて求めたひび割れ指数と前記基準条件でのひび割れ指数Ｉcr0との比をとることで、各基準パラメータにおける補正係数ｋ1〜ｋ4を１としたときの比率である各施工パラメータにおける補正係数ｋ1〜ｋ4を求める請求項１または２記載のコンクリートのひび割れ指数推定方法である。
【００１４】
請求項４の発明は、単位セメント量の施工パラメータが４５０ｋｇ／ｍ3以下、外気温の施工パラメータが５〜２５℃の範囲で設定され、型枠条件の施工パラメータが鋼枠、全面マット、セメント種類の施工パラメータが早強セメント、高炉セメントに設定される請求項１〜３いずれかに記載のコンクリートのひび割れ指数推定方法である。
【００１５】
請求項５の発明は、実際の施工条件のパラメータが、基準パラメータ、施工パラメータと相違するときは、基準パラメータ、施工パラメータにおける補正係数ｋ1〜ｋ4の値を基に、線形補間により、実際の施工条件での補正係数ｋ1〜ｋ4を決定する請求項１〜４いずれかに記載のコンクリートのひび割れ指数推定方法である。
【００１６】
請求項６の発明は、３次元有限要素法によりひび割れ指数を求める際は、コンクリート打設後の材齢ごとにひび割れ指数を求め、その材齢ごとのひび割れ指数を基にひび割れ指数履歴を作成し、そのひび割れ指数履歴における最小値を、３次元有限要素法により求めるひび割れ指数とする請求項１〜５いずれかに記載のコンクリートのひび割れ指数推定方法である。
【００１７】
請求項７の発明は、実際の施工条件の単位セメント量、外気温、型枠条件、セメント種類の各パラメータを設定し、請求項１〜６いずれかに記載のコンクリートのひび割れ指数推定方法により、実際の施工条件での各補正係数ｋ1〜ｋ4を求めてひび割れ指数Ｉcrxを推定した後、推定したひび割れ指数Ｉcrxが要求される安全係数γcrよりも大きいか否かを照査し、ひび割れ指数Ｉcrxが安全係数γcrより大きい場合は、設定した各パラメータを実際の施工条件として採用可能と判断し、ひび割れ指数Ｉcrxが安全係数γcr以下である場合は、設定した単位セメント量、外気温、型枠条件、セメント種類のうちいずれかのパラメータを変更して、ひび割れ指数Ｉcrxが安全係数γcrより大きくなるようにするコンクリートの設計方法である。
【発明の効果】
【００１８】
本発明によれば、容易にひび割れ指数を推定することが可能となる。
【図面の簡単な説明】
【００１９】
【図１】本発明のコンクリートのひび割れ指数推定方法に用いた解析モデルを示す図である。
【図２】図１の解析モデルの拘束条件を示す図である。
【図３】基準条件（単位セメント量４００ｋｇ／ｍ3、外気温１５℃、木枠、普通セメント）におけるひび割れ指数履歴を示す図である。
【図４】基準条件から単位セメント量のみを変化させたときのひび割れ指数履歴を示す図である。
【図５】基準条件から外気温のみを変化させたときのひび割れ指数履歴を示す図である。
【図６】基準条件から型枠条件のみを変化させたときのひび割れ指数履歴を示す図である。
【図７】基準条件からセメント種類のみを変化させたときのひび割れ指数履歴を示す図である。
【図８】検証用施工条件（単位セメント量４５０ｋｇ／ｍ3、外気温２５℃、鋼枠、早強セメント）におけるひび割れ指数履歴を示す図である。
【図９】本発明のコンクリートの設計方法のフローチャートである。
【図１０】安全係数とひび割れ発生確率の関係を示す図である。
【発明を実施するための形態】
【００２０】
以下、本発明の好適な実施の形態を添付図面にしたがって説明する。
【００２１】
本実施形態に係るコンクリートのひび割れ指数推定方法は、コンクリートの若材齢時におけるひび割れ指数Ｉcrを推定する方法であり、ＰＣ桁と鋼桁の接合部など部材厚の大きいコンクリート（マスコンクリート）を対象とするものである。
【００２２】
ひび割れ指数Ｉcrは、ひび割れ易さを示す度合であり、コンクリート標準示方書［施工編］にて下式（１）
Ｉcr＝ｆt／σt                          …（１）
但し、ｆt：コンクリートの引張強度
σt：コンクリートの最大主引張応力度
で定義される。式（１）中の引張強度ｆt、最大主引張応力度σtを３次元有限要素法（３次元ＦＥＭ解析）により求めることで、ひび割れ指数Ｉcrを求めることができる。
【００２３】
本実施形態では、ひび割れ指数Ｉcrに影響を与える要因、すなわち、引張強度ｆtと最大主引張応力度σtを決定する施工条件であるパラメータとして、単位セメント量、外気温、型枠条件、セメント種類を採用し、これら各パラメータを変化させてパラメトリック解析を行うことにより、実際の施工条件でのひび割れ指数Ｉcrxを推定する。ここで、単位セメント量とは、コンクリート１ｍ3当たりに含まれるセメントの質量であり、外気温としては平均気温を用いる。
【００２４】
より具体的には、本実施形態に係るコンクリートのひび割れ指数推定方法は、以下のステップＳ１〜Ｓ５からなる。
【００２５】
ステップＳ１：基準条件（基準パラメータ）の設定、施工パラメータの設定
ステップＳ２：基準条件でのひび割れ指数Ｉcr0を求める
ステップＳ３：各施工パラメータにおける補正係数ｋ1〜ｋ4を求める
ステップＳ４：実際の施工条件における補正係数ｋ1〜ｋ4を求める
ステップＳ５：実際の施工条件でのひび割れ指数Ｉcrxを推定する
以下、各ステップＳ１〜Ｓ５を具体的に説明する。
【００２６】
まず、本実施形態で用いた解析条件を説明する。
【００２７】
図１は、本実施形態で用いた解析モデルを示す図である。図１に示す解析モデルは、対称条件を考慮した１／２モデルであり、想定するコンクリート部材は橋軸方向（Ｘ方向）２．５ｍ、橋軸直角方向（Ｙ方向）６．０ｍ、鉛直方向（Ｚ方向）１．５ｍのコンクリート部材とした。
【００２８】
本実施形態で用いた材料条件を表１に、拘束条件を図２に示す。
【００２９】
【表１】
2010169629.tif 000003
【００３０】
本実施形態に係るコンクリートのひび割れ指数推定方法では、まず、パラメータである単位セメント量、外気温、型枠条件、セメント種類の基準条件（基準パラメータ）を予め設定すると共に、施工パラメータを設定する（ステップＳ１）。基準パラメータとは、基準条件とする単位セメント量、外気温、型枠条件、セメント種類の設定値であり、施工パラメータとは、実際の施工条件に合わせて決定される各パラメータの設定値であり、各基準パラメータに対して、実際の施工でひび割れが増減する条件で設定される。
【００３１】
本実施形態では、基準条件の各基準パラメータを、単位セメント量４００ｋｇ／ｍ3、外気温１５℃、型枠条件が木枠、セメント種類が普通セメントに設定した。基準条件の各基準パラメータの設定値はこれに限定されないが、実際の施工条件でのひび割れ指数Ｉcrxを推定する際の誤差を抑制するためには、基準条件に標準的な設定値を用いるのが好ましく、基準条件は上記基準パラメータ（単位セメント量４００ｋｇ／ｍ3、外気温１５℃、木枠、普通セメント）に設定することが好ましい。
【００３２】
単位セメント量の施工パラメータは、４５０ｋｇ／ｍ3以下の範囲で設定するとよく、外気温の施工パラメータは、５〜２５℃の範囲で設定するとよい。これは、４５０ｋｇ／ｍ3を超える単位セメント量を用いるのはコストの観点から好ましくなく、本発明では想定外としており、さらに、外気温が５℃未満、あるいは２５℃を超えると、推定する実際の施工条件でのひび割れ指数Ｉcrxの誤差が大きくなるため、本発明では想定外としているためである。本実施形態では、単位セメント量の施工パラメータを４５０ｋｇ／ｍ3、３５０ｋｇ／ｍ3、外気温の施工パラメータを２５℃、５℃に設定した。
【００３３】
また、型枠条件の施工パラメータを鋼枠、全面マットに、セメント種類の施工パラメータを早強セメント、高炉セメントに設定する。ここで、型枠条件における全面マットとは、実際の型枠は木枠、鋼枠のどちらでもよく、その型枠全体を覆うように保温性の高いマットを設けるようにしたものである。施工パラメータの設定値はこれに限定されない。
【００３４】
本実施形態で設定した基準パラメータ、施工パラメータの一覧を表２に示す。
【００３５】
【表２】
2010169629.tif 000004
【００３６】
基準条件の各基準パラメータ、および施工パラメータを設定した後、設定した各基準パラメータを基に、基準条件でのひび割れ指数Ｉcr0を３次元有限要素法により求める（ステップＳ２）。
【００３７】
本実施形態で３次元有限要素法によりひび割れ指数を求める際は、コンクリート打設後の材齢ごとにひび割れ指数を求め、その材齢ごとのひび割れ指数を基にひび割れ指数履歴を作成し、そのひび割れ指数履歴における最小値を、３次元有限要素法により求めるひび割れ指数とする。
【００３８】
ひび割れ指数としてひび割れ指数履歴における最小値を採用するのは、ひび割れ指数が小さいほど、ひび割れが発生する確率が高くなるためであり、最も小さいひび割れ指数の値を採用することで安全側の評価が可能となるためである。
【００３９】
３次元有限要素法により求めた基準条件（単位セメント量４００ｋｇ／ｍ3、外気温１５℃、木枠、普通セメント）におけるひび割れ指数履歴を図３に示す。図３において、実線は部材表面のひび割れ指数履歴を示し、破線は部材内部のひび割れ指数履歴を示す。
【００４０】
図３に示すひび割れ指数履歴の最小値より、基準条件でのひび割れ指数Ｉcr0は、部材表面で１．１０６、部材内部で１．２３３となる。
【００４１】
次に、各施工パラメータにおける補正係数ｋ1〜ｋ4を求める（ステップＳ３）。
【００４２】
本実施形態では、各パラメータがひび割れ指数に与える影響を定量化するため、基準パラメータを実際の施工条件に合わせて、１つずつ施工パラメータに変化させて、各々３次元有限要素法によりひび割れ指数を求め、その変化させた施工パラメータにおいて求めたひび割れ指数と基準条件でのひび割れ指数Ｉcr0との比をとって、その比から基準パラメータに対する各施工パラメータの補正係数ｋ1〜ｋ4を求める。各施工パラメータにおける補正係数ｋ1〜ｋ4は、基準パラメータにおける補正係数ｋ1〜ｋ4を１としたときの比率となる。
【００４３】
以下、各施工パラメータの補正係数ｋ1〜ｋ4を求める手順について詳細に説明する。
【００４４】
（１）単位セメント量による補正係数ｋ1
まず、基準条件の基準パラメータのうち単位セメント量のみを４５０ｋｇ／ｍ3、３５０ｋｇ／ｍ3の施工パラメータにそれぞれ変化させて、３次元有限要素法により各施工パラメータに変化させたときのひび割れ指数Ｉcrをそれぞれ求める。
【００４５】
基準条件から単位セメント量のみを４５０ｋｇ／ｍ3、３５０ｋｇ／ｍ3にそれぞれ変化させたときのひび割れ指数履歴を、基準条件のひび割れ指数履歴と併せて図４に示す。図４において、細線は基準条件（単位セメント量４００ｋｇ／ｍ3）のひび割れ指数履歴を示し、太線は単位セメント量を４５０ｋｇ／ｍ3とした場合のひび割れ指数履歴、極太線は単位セメント量を３５０ｋｇ／ｍ3とした場合のひび割れ指数履歴を示す。また、実線は部材表面のひび割れ指数履歴を示し、破線は部材内部のひび割れ指数履歴を示す。
【００４６】
図４に示す各ひび割れ指数履歴の最小値より、各解析パターンにおける部材表面、部材内部でのひび割れ指数Ｉcrが得られる。得られたひび割れ指数Ｉcrを表３に示す。
【００４７】
【表３】
2010169629.tif 000005
【００４８】
このようにして求めたひび割れ指数Ｉcrを基準条件でのひび割れ指数Ｉcr0で除する（すなわち、求めたひび割れ指数Ｉcrと基準条件でのひび割れ指数Ｉcr0との比をとる）と、単位セメント量による補正係数ｋ1が得られる。得られた補正係数ｋ1を表３に併せて示す。
【００４９】
（２）外気温による補正係数ｋ2
まず、基準条件の基準パラメータのうち外気温のみを２５℃、５℃の施工パラメータにそれぞれ変化させて、３次元有限要素法により各施工パラメータに変化させたときのひび割れ指数Ｉcrをそれぞれ求める。
【００５０】
基準条件から外気温のみを２５℃、５℃にそれぞれ変化させたときのひび割れ指数履歴を、基準条件でのひび割れ指数履歴と併せて図５に示す。図５において、細線は基準条件（外気温１５℃）のひび割れ指数履歴を示し、太線は外気温を２５℃とした場合のひび割れ指数履歴、極太線は外気温を５℃とした場合のひび割れ指数履歴を示す。また、実線は部材表面のひび割れ指数履歴を示し、破線は部材内部のひび割れ指数履歴を示す。
【００５１】
図５に示す各ひび割れ指数履歴の最小値より、各解析パターンにおける部材表面、部材内部でのひび割れ指数Ｉcrが得られる。得られたひび割れ指数Ｉcrを表４に示す。
【００５２】
【表４】
2010169629.tif 000006
【００５３】
このようにして求めたひび割れ指数Ｉcrを基準条件でのひび割れ指数Ｉcr0で除すると、外気温による補正係数ｋ2が得られる。得られた補正係数ｋ2を表４に併せて示す。
【００５４】
（３）型枠条件による補正係数ｋ3
まず、基準条件の基準パラメータのうち型枠条件のみを鋼枠、全面マットの施工パラメータにそれぞれ変化させて、３次元有限要素法により各施工パラメータに変化させたときのひび割れ指数Ｉcrをそれぞれ求める。
【００５５】
基準条件から型枠条件のみを鋼枠、全面マットにそれぞれ変化させたときのひび割れ指数履歴を、基準条件でのひび割れ指数履歴と併せて図６に示す。図６において、細線は基準条件（木枠）のひび割れ指数履歴を示し、太線は型枠条件を鋼枠とした場合のひび割れ指数履歴、極太線は型枠条件を全面マットとした場合のひび割れ指数履歴を示す。また、実線は部材表面のひび割れ指数履歴を示し、破線は部材内部のひび割れ指数履歴を示す。
【００５６】
図６に示す各ひび割れ指数履歴の最小値より、各解析パターンにおける部材表面、部材内部でのひび割れ指数Ｉcrが得られる。得られたひび割れ指数Ｉcrを表５に示す。
【００５７】
【表５】
2010169629.tif 000007
【００５８】
このようにして求めたひび割れ指数Ｉcrを基準条件でのひび割れ指数Ｉcr0で除すると、型枠条件による補正係数ｋ3が得られる。得られた補正係数ｋ3を表５に併せて示す。
【００５９】
（４）セメント種類による補正係数ｋ4
まず、基準条件の基準パラメータのうちセメント種類のみを早強セメント、高炉セメントの施工パラメータにそれぞれ変化させて、３次元有限要素法により各施工パラメータに変化させたときのひび割れ指数Ｉcrをそれぞれ求める。
【００６０】
基準条件からセメント種類のみを早強セメント、高炉セメントにそれぞれ変化させたときのひび割れ指数履歴を、基準条件でのひび割れ指数履歴と併せて図７に示す。図７において、細線は基準条件（普通セメント）のひび割れ指数履歴を示し、太線はセメント種類を早強セメントとした場合のひび割れ指数履歴、極太線はセメント種類を高炉セメントとした場合のひび割れ指数履歴を示す。また、実線は部材表面のひび割れ指数履歴を示し、破線は部材内部のひび割れ指数履歴を示す。
【００６１】
図７に示す各ひび割れ指数履歴の最小値より、各解析パターンにおける部材表面、部材内部でのひび割れ指数Ｉcrが得られる。得られたひび割れ指数Ｉcrを表６に示す。
【００６２】
【表６】
2010169629.tif 000008
【００６３】
このようにして求めたひび割れ指数Ｉcrを基準条件でのひび割れ指数Ｉcr0で除すると、セメント種類による補正係数ｋ4が得られる。得られた補正係数ｋ4を表６に併せて示す。
【００６４】
以上により得られた各補正係数ｋ1〜ｋ4をまとめて表７、８に示す。表７は部材表面における各補正係数ｋ1〜ｋ4の値を示し、表８は部材内部における各補正係数ｋ1〜ｋ4の値を示す。
【００６５】
【表７】
2010169629.tif 000009
【００６６】
【表８】
2010169629.tif 000010
【００６７】
次に、実際の施工条件の単位セメント量、外気温、型枠条件、セメント種類を設定し、設定した各パラメータを基に、実際の施工条件における補正係数ｋ1〜ｋ4を求める（ステップＳ４）。
【００６８】
具体的には、実際の施工条件における単位セメント量、外気温、型枠条件、セメント種類に対応する補正係数ｋ1〜ｋ4を表７、８からピックアップする。
【００６９】
実際の施工条件のパラメータが、基準パラメータ、施工パラメータと相違するときは、表７、８を参照して、基準パラメータ、施工パラメータにおける補正係数ｋ1〜ｋ4の値を基に、線形補間により、実際の施工条件での補正係数ｋ1〜ｋ4を決定するとよい。
【００７０】
実際の施工条件における各補正係数ｋ1〜ｋ4が得られたら、下式（２）
Ｉcrx＝Ｉcr0×ｋ1×ｋ2×ｋ3×ｋ4        …（２）
但し、Ｉcr0：基準条件でのひび割れ指数
ｋ1：単位セメント量による補正係数
ｋ2：外気温による補正係数
ｋ3：型枠条件による補正係数
ｋ4：セメント種類による補正係数
により実際の施工条件におけるひび割れ指数Ｉcrxを推定する（ステップＳ５）。
【００７１】
すなわち、基準条件でのひび割れ指数Ｉcr0にステップＳ４で決定した各補正係数ｋ1〜ｋ4を乗じることにより、実際の施工条件におけるひび割れ指数Ｉcrxを推定する。
【００７２】
以上により、実際の施工条件におけるひび割れ指数Ｉcrxが推定できる。
【００７３】
ここで、一例として、表９に示す施工条件（検証用施工条件）におけるひび割れ指数Ｉcrxを推定する場合を説明する。
【００７４】
【表９】
2010169629.tif 000011
【００７５】
表９の検証用施工条件では、単位セメント量が４５０ｋｇ／ｍ3であるため、表７より、部材表面の単位セメント量による補正係数ｋ1は０．８９２となる。
【００７６】
同様にして、外気温は２５℃であるため、部材表面の外気温による補正係数ｋ2は０．９６３、型枠条件は鋼枠であるため、部材表面の型枠条件による補正係数ｋ3は０．８７３、セメント種類は早強セメントであるため、部材表面のセメント種類による補正係数ｋ4は０．８２７となる。
【００７７】
表７より、基準条件でのひび割れ指数Ｉcr0はＩcr0＝１．１０６であるため、検証用施工条件における部材表面のひび割れ指数Ｉcrxは、式（２）より、
Ｉcrx＝１．１０６×０．８９２×０．９６３×０．８７３×０．８２７
＝０．６８６
となる。
【００７８】
同様にして、表８より、部材内部における基準条件でのひび割れ指数Ｉcr0は１．２３３、単位セメント量による補正係数ｋ1は０．８９５、外気温による補正係数ｋ2は０．９７５、型枠条件による補正係数ｋ3は０．９１４、セメント種類による補正係数ｋ4は０．８８５であるため、検証用施工条件における部材内部のひび割れ指数Ｉcrxは、
Ｉcrx＝１．２３３×０．８９５×０．９７５×０．９１４×０．８８５
＝０．８７０
となる。
【００７９】
一方、検証のため、表９の検証用施工条件で３次元有限要素法（ＦＥＭ）によりひび割れ指数を求めた。検証用施工条件におけるひび割れ指数履歴を図８に示す。
【００８０】
図８に示すひび割れ指数履歴の最小値より、部材表面のひび割れ指数は０．７０９であり、部材内部のひび割れ指数は０．８９７であった。これらの結果をまとめて表１０に示す。
【００８１】
【表１０】
2010169629.tif 000012
【００８２】
表１０において、「ＦＥＭ／本発明」欄は、３次元有限要素法（ＦＥＭ）により求めたひび割れ指数を、本発明で求めたひび割れ指数Ｉcrxで除したものである。
【００８３】
表１０に示すように、両者の差は部材表面、部材内部共に３％程度であり、本発明のコンクリートのひび割れ指数推定方法は十分な精度を有しているといえる。
【００８４】
このように、本発明によれば、表７、８に示すような各施工パラメータに対応する補正係数ｋ1〜ｋ4の表を予め作成しておけば、３次元有限要素法による解析を行うことなく、容易にかつ精度よく実際の施工条件におけるひび割れ指数Ｉcrxを推定することが可能となる。
【００８５】
次に、本実施形態に係るコンクリートの設計方法を説明する。
【００８６】
本実施形態に係るコンクリートの設計方法は、本発明のコンクリートのひび割れ指数推定方法により求めた実際の施工条件でのひび割れ指数Ｉcrxが、要求される安全係数γcrよりも大きくなるように、実際の施工条件の単位セメント量、外気温、型枠条件、およびセメント種類の各パラメータを設定する方法である。
【００８７】
具体的には、図９に示すように、まず、実際の施工条件の単位セメント量、外気温、型枠条件、セメント種類の各パラメータを設定する（ステップＳ９１）。
【００８８】
実際の施工条件を設定したら、設定した各パラメータに対応する補正係数ｋ1〜ｋ4を表７、８を参照して決定する（ステップＳ９２）。
【００８９】
その後、決定した補正係数ｋ1〜ｋ4を用いて、下式（２）
Ｉcrx＝Ｉcr0×ｋ1×ｋ2×ｋ3×ｋ4        …（２）
但し、Ｉcr0：基準条件でのひび割れ指数
ｋ1：単位セメント量による補正係数
ｋ2：外気温による補正係数
ｋ3：型枠条件による補正係数
ｋ4：セメント種類による補正係数
により、設定した施工条件でのひび割れ指数Ｉcrxを推定する（ステップＳ９３）。
【００９０】
ひび割れ指数Ｉcrxを推定した後、推定したひび割れ指数Ｉcrxが要求される安全係数γcrよりも大きいか否かを照査する（ステップＳ９４）。
【００９１】
安全係数γcrの値は、コンクリート標準示方書［施工編］において標準的な参考値が表１１のように定められている。
【００９２】
【表１１】
2010169629.tif 000013
【００９３】
また、安全係数γcrとひび割れ発生確率の関係を図１０に示す。図１０に示すように、γcr＝１．７５ではひび割れ発生確率が約５％となり、γcr＝１．４５ではひび割れ発生確率が約２５％、γcr＝１．００ではひび割れ発生確率が約８５％となる。
【００９４】
表１１を参照して安全係数γcrの値を決定し、ステップＳ９２で推定したひび割れ指数Ｉcrxが、決定した安全係数γcrよりも大きいかどうかを照査する。
【００９５】
ひび割れ指数Ｉcrxが安全係数γcr以下である場合、要求される安全係数γcrを満足しないため、施工条件の変更を検討し（ステップＳ９５）、ステップＳ９１にもどって、単位セメント量、外気温、型枠条件、セメント種類のうちいずれかのパラメータを変更し、施工条件を再設定する。その後、再設定した施工条件にてステップＳ９２〜Ｓ９４を繰り返す。
【００９６】
ひび割れ指数Ｉcrxが安全係数γcrより大きい場合、ステップＳ９１で設定した施工条件におけるひび割れ発生確率が十分に低く、要求される安全係数γcrを満足すると判断できる。よって、ステップＳ９１で設定した施工条件を実際の施工条件として採用可能と判断する。
【００９７】
ステップＳ９４において、部材表面におけるひび割れ指数Ｉcrx、部材内部におけるひび割れ指数Ｉcrx共に安全係数γcrより大きいことが好ましいが、部材表面でひび割れが発生しなければ、内在する鉄筋等が錆びることはないので、部材表面におけるひび割れ指数Ｉcrxが安全係数γcrより大きければ、要求される安全係数γcrを満足すると判断するようにしてもよい。
【００９８】
このように、実際の施工条件でのひび割れ指数Ｉcrxを推定し、安全係数γcrを満足するように施工条件を設定することで、コンクリートのひび割れ（温度ひび割れ）を制御することが可能となる。
【００９９】
本実施形態では、解析モデル（図１参照）の厚さ（鉛直方向の厚さ）を１．５ｍとしているため、適用できるコンクリート部材の厚さ（施工するコンクリート部材の厚さ）は１．５ｍ以下である。コンクリート部材の厚さが１．５ｍを超える場合は、改めて施工するコンクリート部材の厚さに応じて解析モデルを設定し、設定した解析モデルで３次元有限要素法による解析を行い、基準条件でのひび割れ指数Ｉcr0や補正係数ｋ1〜ｋ4を求める必要がある。
【０１００】
また、本実施形態では図２に示すような拘束条件としたが、例えば、既設構造物などの外的拘束が存在する場合なども、改めて拘束条件を設定し、設定した拘束条件で３次元有限要素法による解析を行い、基準条件でのひび割れ指数Ｉcr0や補正係数ｋ1〜ｋ4を求める必要がある。
【０１０１】
以上説明したように、本実施形態では、予め基準条件でのひび割れ指数Ｉcr0を求めると共に、単位セメント量、外気温、型枠条件、セメント種類の各パラメータの補正係数ｋ1〜ｋ4を複数設定しておき、実際の施工条件の単位セメント量、外気温、型枠条件、セメント種類から各補正係数ｋ1〜ｋ4の値を決定して、下式（２）
Ｉcrx＝Ｉcr0×ｋ1×ｋ2×ｋ3×ｋ4        …（２）
但し、Ｉcr0：基準条件でのひび割れ指数
ｋ1：単位セメント量による補正係数
ｋ2：外気温による補正係数
ｋ3：型枠条件による補正係数
ｋ4：セメント種類による補正係数
により実際の施工条件におけるひび割れ指数Ｉcrxを推定している。
【０１０２】
これにより、表７、８に示すような各施工パラメータに対応する補正係数ｋ1〜ｋ4の表を予め作成しておけば、実際の施工条件でのひび割れ指数Ｉcrxを求める際に、煩雑な３次元有限要素法による検討を省略することができ、容易にひび割れ指数を推定することができ、省力化、作業時間・コストの抑制が可能となる。
【０１０３】
また、本発明によれば、短時間で容易にひび割れ指数を推定することができるために、従来のように煩雑さ、時間のなさからひび割れの検討を省略することがなくなり、結果的に、ひび割れの発生を未然に防ぐことができ、施工するコンクリート構造物の耐久性を向上させることが可能となる。
【０１０４】
また、本実施形態では、求めた実際の施工条件でのひび割れ指数Ｉcrxが、要求される安全係数γcrよりも大きくなるように、実際の施工条件の単位セメント量、外気温、型枠条件、およびセメント種類を設定している。
【０１０５】
これにより、適切な施工条件の検討を容易に行うことが可能となり、コンクリートのひび割れを制御することが可能となる。
【０１０６】
さらに、本発明によれば、十分な精度で実際の施工条件でのひび割れ指数Ｉcrxを推定できるため、ひび割れの発生を未然に防ぐことができ、施工するコンクリート構造物の耐久性を向上させることが可能となる。
【図１】
2010169629.tif 000014
【図２】
2010169629.tif 000015
【図３】
2010169629.tif 000016
【図４】
2010169629.tif 000017
【図５】
2010169629.tif 000018
【図６】
2010169629.tif 000019
【図７】
2010169629.tif 000020
【図８】
2010169629.tif 000021
【図９】
2010169629.tif 000022
【図１０】
2010169629.tif 000023